СМЕШАННЫЕ МЕТАЛЛОЦЕНОВЫЕ КАТАЛИТИЧЕСКИЕ СИСТЕМЫ, СОДЕРЖАЩИЕ КОМПОНЕНТ, ОБЕСПЕЧИВАЮЩИЙ ПЛОХОЕ ВКЛЮЧЕНИЕ СОМОНОМЕРА, И КОМПОНЕНТ, ОБЕСПЕЧИВАЮЩИЙ ХОРОШЕЕ ВКЛЮЧЕНИЕ СОМОНОМЕРА

1. Способ полимеризации олефина (олефинов) с получением полимерного продукта, включающий введение этилена и по меньшей мере одного сомономера в контакт с каталитической системой, где эта каталитическа  система включает каталитическое соединение, обеспечивающее плохое включение сомономера, содержащее по меньшей мере один лиганд на основе циклопентадиенила с конденсированными кольцами, и каталитическое соединение, обеспечивающее хорошее включение сомономера, и где полимерный продукт обладает бимодальным композиционным распределением.
2. Способ по п.1, в котором каталитическое соединение, обеспечивающее плохое включение сомономера, включает по меньшей мере один лиганд на основе циклопентадиенила с конденсированными кольцами, направленный на переднюю часть молекулы под углом α, который превышает 30°.
3. Способ по п.2, в котором α превышает 60°.
4. Способ по п.2, в котором α превышает 80°.
5. Способ по п.1, в котором металлоценовое каталитическое соединение, обеспечивающее плохое включение сомономера, содержит мостиковую группу, включающую больше 2 атомов.
2
2
2
2
6. Способ по п.5, в котором мостикова  группа представлена формулой, выбранной из р да формул, включающего R’Si-NR’-R’Si и R’Si-O-R’Si, в которых каждый R’ независимо обозначает гидридный радикал или гидрокарбильный радикал.
7. Способ по п.2, в котором каталитическое соединение, обеспечивающее плохое включение сомономера, включает два лиганда на основе циклопентадиенила с конденсированными кольцами, где угол α одного из двух лигандов составл ет от примерно 70 до примерно 90° и где угол α второго из этих двух лигандов превышает 15°.
8. Способ по п.7, где угол α одного из двух лигандов составл ет от примерно 70 до примерно 90° и где угол α второго из этих двух лигандов превышает 45°.
2
2
2
2
2
2
2
2
2
2
3
2
2
2
2
2
2
2
2
2
3
2
2
9. Способ по п.1, в котором каталитическое соединение, обеспечивающее плохое включение сомономера, выбирают из р да, включающего O(MeSiInd)ZrCl, O(МеSi-флуоренил)ZrC1, O(MeSiInd)HfCl, O(MeSi[MeCp])ZrCl, O(PhSiInd)ZrCl, RN(MeSiInd)ZrCl и O(MeSi[MeCp])(MeSiInd)ZrCl, где Ind обозначает инденильную группу.
10. Способ по п.1, в котором металлоценовое каталитическое соединение, обеспечивающее плохое включение сомономера, представл ет собой 1-замещенный бисинденилцирконийдихлорид.
11. Способ по п.10, в котором 1-замещенный бисинденилцирконийдихлорид замещен алкильной группой, выбранной из р да, включающего метильную группу, этильную группу и пропильную группу.
12. Способ по п.1, в котором полимерный продукт представл ет собой пленку.
13. Способ по п.1, в котором процесс представл ет собой газофазный процесс.
14. Способ по п.1, в котором металлоценовое каталитическое соединение, обеспечивающее плохое включение сомономера, содержитс  в форме, выбранной из р да, включающего рацемические, мезо-, а также одновременно рацемические и мезо-формы.
15. Способ по п.1, в котором с целью получени  полимера такой же плотности дл  каталитического соединени , обеспечивающего плохое включение сомономера, требуетс  мольное соотношение между сомономером и мономером, по меньшей мере в два раза превышающее соотношение дл  каталитического соединени , обеспечивающего хорошее включение сомономера.
16. Способ по п.1, в котором дл  каталитического соединени , обеспечивающего плохое включение сомономера, требуетс  мольное соотношение между сомономером и мономером, по меньшей мере в три раза превышающее соотношение дл  каталитического соединени , обеспечивающего хорошее включение сомономера.
17. Способ по п.1, в котором дл  каталитического соединени , обеспечивающего плохое включение сомономера, требуетс  мольное соотношение между сомономером и мономером, по меньшей мере в четыре раза превышающее соотношение дл  каталитического соединени , обеспечивающего хорошее включение сомономера.
18. Способ по п.1, в котором дл  каталитического соединени , обеспечивающего плохое включение сомономера, требуетс  мольное соотношение между сомономером и мономером, по меньшей мере в п ть раз превышающее соотношение дл  каталитического соединени , обеспечивающего хорошее включение сомономера.
19. Способ по п.1, в котором каталитическую систему готов т смешением предварительно нанесенного на носитель активатора в среде растворител  или нерастворител  с получением суспензии, затем введением суспензии в контакт с каталитическим соединением, обеспечивающим плохое включение сомономера, и каталитическим соединением, обеспечивающим хорошее включение сомономера.
20. Способ по п.19, в котором средой  вл етс  масло или углеводород.
21. Способ по п.1, в котором каталитическа  система включает алюминийсодержащий активатор, а мольное соотношение между алюминием и переходным металлом превышает 115:1.
22. Способ по п.1, в котором каталитическа  система включает алюминийсодержащий активатор, а мольное соотношение между алюминием и переходным металлом превышает 200:1.
23. Способ по п.1, в котором мольное соотношение между каталитическим соединением, обеспечивающим хорошее включение сомономера, и каталитическим соединением, обеспечивающим плохое включение сомономера, превышает 1:1
24. Способ по п.1, в котором мольное соотношение между каталитическим соединением, обеспечивающим хорошее включение сомономера, и каталитическим соединением, обеспечивающим плохое включение сомономера, превышает 3:1.
25. Способ по п.1, в котором мольное соотношение между каталитическим соединением, обеспечивающим хорошее включение сомономера, и каталитическим соединением, обеспечивающим плохое включение сомономера, превышает 5:1.
26. Способ по п.1, в котором каталитическое соединение, обеспечивающее хорошее включение сомономера, и каталитическое соединение, обеспечивающее плохое включение сомономера, нанос т на носители раздельно и направл ют в полимеризационный реактор раздельно или подают в форме смеси раздельно нанесенных на носители каталитических систем.